(57)【要約】【課題】獣毛繊維特有のチクチク感がなく、ハリ、コシがあり、保温性が高く、着用感に優れた衣料用編地を提供する。【解決手段】本発明の衣料用編地は、獣毛繊維を含む紡績糸とマルチフィラメント糸を含む糸が交編された衣料用編地であって、編地を１００重量％としたとき獣毛繊維を含む紡績糸の割合は３〜１５重量％であり、獣毛繊維の平均直径は２３μｍ以下であり、マルチフィラメント糸２〜３０本に対して獣毛繊維を含む紡績糸が１本の割合で交編されている。  獣毛繊維を含む紡績糸はマルチフィラメント繊維と獣毛繊維とが一体化されて撚られた精紡交撚糸を用いるのが好ましい。【選択図】図４
2014196572.tif 000002
【特許請求の範囲】
【請求項１】
獣毛繊維を含む紡績糸と、マルチフィラメント糸を含む糸が交編された衣料用編地であって、
前記編地を１００重量％としたとき、前記獣毛繊維を含む紡績糸の割合は３〜２０重量％であり、
前記獣毛繊維の平均直径は２３μｍ以下であり、
前記マルチフィラメント糸２〜３０本に対して前記獣毛繊維を含む紡績糸が１本の割合で交編されていることを特徴とする衣料用編地。
【請求項２】
前記獣毛繊維を含む紡績糸はマルチフィラメント繊維と獣毛繊維とが一体化されて撚られた精紡交撚糸であり、
断面から見たとき、前記マルチフィラメント繊維は前記精紡交撚糸の内部に包含され、かつ周辺部にまとまって偏在しており、
側面から見たとき、前記マルチフィラメント繊維は前記精紡交撚糸の撚り方向に沿って撚回されている請求項１に記載の衣料用編地。
【請求項３】
前記編地を１００重量％としたとき、さらにセルロース繊維を含む紡績糸を、０重量％を超え４５重量％以下含む請求項１又は２に記載の衣料用編地。
【請求項４】
前記獣毛繊維を含む紡績糸は単糸であり、撚り係数Ｋが７０〜２００である請求項１〜３のいずれかに記載の衣料用編地。
ただし、撚り係数Ｋは下記の式（１）で算出する。
Ｋ＝Ｔ／（10,000/D）1/2・・・式（１）
Ｔ：１ｍ間の撚り数
Ｄ：精紡交撚糸の繊度（deci tex）
【請求項５】
前記獣毛繊維を含む紡績糸の糸継ぎ部は紡績糸内に撚り込まれている請求項１〜４のいずれかに記載の衣料用編地。
【請求項６】
前記獣毛繊維を含む紡績糸は、マルチフィラメント繊維と獣毛繊維の割合が、マルチフィラメント繊維５重量％以上５０重量％未満、獣毛繊維５０重量％を超え９５重量％以下である請求項１〜５のいずれか１項に記載の衣料用編地。
【請求項７】
前記獣毛繊維を含む紡績糸の繊度は、５８．８〜４１７deci tex（２４〜１７０メートル番手）であり、前記マルチフィラメント糸の繊度は２０〜２００deci texである請求項１〜６のいずれか１項に記載の衣料用編地。
【請求項８】
前記精紡交撚糸の獣毛繊維に対するマルチフィラメント繊維の巻き付けピッチが0.5〜5.0ｍｍである請求項２〜７のいずれか１項に記載の衣料用編地。
【請求項９】
前記衣料用編地の目付が８０〜２５０ｇ/ｍ2である請求項１〜８のいずれか１項に記載の衣料用編地。
【発明の詳細な説明】
【技術分野】
【０００１】
本発明は、紡績糸とマルチフィラメントを含む糸が交編された衣料用編地に関する。
【背景技術】
【０００２】
紡績糸とマルチフィラメントを含む糸が交編された編地は、ドレスシャツ、ビジネスシャツ、スポーツシャツ、Ｔシャツ、肌着などとして従来から知られている。例えば特許文献１〜２には紡績糸とフィラメント糸からなる交編編地が提案されている。また特許文献３には紡績糸と弾性糸との交編編物であり、紡績糸が塩型カルボキシル基を有する架橋アクリル繊維及び他の短繊維を含む混紡糸が提案されている。
【０００３】
しかしながら、従来の編地をシャツなどの衣料としたとき、保温性に乏しく着用感もさらなる改善が求められていた。とくに近年の電力不足によりエアコン使用を控え、衣料で身体を保温する風潮が高まる中、ハリ、コシを維持したまま保温性が高く、着用感に優れた編地の開発が求められている。
【先行技術文献】
【特許文献】
【０００４】
【特許文献１】特開２００１−３０３３０１号公報
【特許文献２】特開２００１−３０３４０３号公報
【特許文献３】特開２００９−１３３０３６号公報
【発明の概要】
【発明が解決しようとする課題】
【０００５】
本発明は前記従来の問題を解決するため、獣毛繊維特有のチクチク感がなく、ハリ、コシを維持したまま保温性が高く、着用感に優れた衣料用編地を提供する。
【課題を解決するための手段】
【０００６】
本発明の衣料用編地は、獣毛繊維を含む紡績糸と、マルチフィラメント糸を含む糸が交編された衣料用編地であって、前記編地を１００重量％としたとき、前記獣毛繊維を含む紡績糸の割合は３〜１５重量％であり、前記獣毛繊維の平均直径は２３μｍ以下であり、前記マルチフィラメント糸２〜３０本に対して前記獣毛繊維を含む紡績糸が１本の割合で交編されていることを特徴とする。
【発明の効果】
【０００７】
本発明の衣料用編地は、獣毛繊維を含む紡績糸とマルチフィラメント糸が交編され、獣毛繊維の割合は３〜１５重量％であり、獣毛繊維の平均直径が２３μｍ以下であり、マルチフィラメント糸２〜３０本に対して獣毛繊維を含む紡績糸が１本の割合で交編されていることにより、ハリ、コシがあり、保温性が高く、着用感に優れ、ウォッシャブル性を有し家庭洗濯が可能な衣料用編地を提供できる。
【図面の簡単な説明】
【０００８】
【図１】図１Ａは本発明の一実施例の精紡交撚糸の断面図であり、図１Ｂは同紡績糸の側面図である。
【図２】図２は同、精紡交撚糸を製造するためのリング精紡機の要部を示す斜視図である。
【図３】図３は同、リング精紡機のフロントローラ要部の模式的説明図である。
【図４】図４は本発明の一実施例の編地の模式的平面図である。
【発明を実施するための形態】
【０００９】
本発明の衣料用編地は、獣毛繊維を含む紡績糸とマルチフィラメント糸を含む糸が交編され、編地を１００重量％としたとき、獣毛繊維の割合は３〜２０重量％、好ましくは４〜１８重量％である。獣毛繊維の割合が前記の範囲であると着心地は良好で、ハリ、コシを維持したまま保温性が高く、良好な着用感となる。マルチフィラメント糸は速乾性、ハリ、コシ、強度などが高い。
【００１０】
獣毛繊維の平均直径は２３μｍ以下とする。これにより、獣毛繊維特有のチクチク感をなくすことができる。獣毛繊維の平均直径を２３μｍ以下とするには、獣毛繊維がウールの場合、羊の下肢等の剛毛の部分を除いてカットし集毛することにより得られる。
【００１１】
本発明の衣料用編地は、マルチフィラメント糸を含む糸２〜３０本、好ましくは３〜２５本、さらに好ましくは４〜２０本に対して、獣毛繊維を含む紡績糸を１本の割合で交編した編地である。これにより着心地は良好で、ハリ、コシを維持したまま保温性が高く、良好な着用感となる。加えて、ウォッシャブル性を有し家庭洗濯が可能である。加えて、獣毛繊維を他の繊維と別の色に染色すると、特殊な模様を発現できる。例えば編地のウェール方向に平行状の線模様を染色し、獣毛繊維紡績糸を同色又は別の色に染色すると格子模様を発現できる。別の手段として、編地全体のコース方向に平行状の線模様を染色し、獣毛繊維紡績糸を同色又は別の色に染色するとボーダー模様又はストライプ模様を発現できる。
【００１２】
前記編地を１００重量％としたとき、さらにセルロース繊維を含む紡績糸を０重量％を超え４５重量％以下含んでもよく、好ましくは５〜４２重量％、さらに好ましくは１０〜４０重量％含んでも良い。セルロース繊維を含む紡績糸を使用する場合は、マルチフィラメント糸とセルロース繊維を含む紡績糸の合計２〜３０本、好ましくは３〜２５本、さらに好ましくは４〜２０本に対して、獣毛繊維を含む紡績糸を１本の割合で交編する。セルロース繊維を加えることにより、吸湿性と吸水性を向上できる。セルロース繊維としては、コットン、麻、レーヨン、キュプラ、アセテート、パルプを有機溶媒に溶解して紡糸したリヨセル(商品名)、テンセル(商品名)などがある。
【００１３】
本発明の獣毛繊維を含む紡績糸は、マルチフィラメント繊維と獣毛繊維とが一体化されて撚られた精紡交撚糸であり、断面から見たとき、前記マルチフィラメント繊維は前記精紡交撚糸の内部に包含され、かつ周辺部にまとまって偏在しており、側面から見たとき、前記マルチフィラメント繊維は前記精紡交撚糸の撚り方向に沿って撚回されていることが好ましい。この構造により、マルチフィラメント繊維と獣毛繊維との一体性が高く、獣毛繊維の周囲はマルチフィラメント繊維によって巻き付けられ毛羽部伏せされていることから、ウォッシャブル性を発揮する。
【００１４】
前記獣毛繊維を含む紡績糸は単糸であるのが好ましい。撚り係数Ｋは７０〜２００が好ましく、さらに好ましくは７５〜１９０、さらに好ましくは８０〜１８０である。ただし、撚り係数Ｋは下記の式（１）で算出する。
Ｋ＝Ｔ／（10,000/D）1/2・・・式（１）
Ｔ：１ｍ間の撚り数
Ｄ：精紡交撚糸の繊度（deci tex）
【００１５】
前記獣毛繊維を含む紡績糸の糸継ぎ部は紡績糸内に撚り込まれているのが好ましい。これにより糸の編み針通過性がよく、取扱い性が良好となる。
【００１６】
前記精紡交撚糸は、マルチフィラメント繊維と獣毛繊維の割合が、マルチフィラメント繊維５重量％以上５０重量％未満、獣毛繊維５０重量％を超え９５重量％以下が好ましく、さらに好ましくはマルチフィラメント繊維１０重量％以上４０重量％以下、獣毛繊維６０重量％以上９０重量％以下である。前記の範囲であればマルチフィラメント繊維と獣毛繊維のそれぞれの長所を引き出せる。
【００１７】
前記精紡交撚糸の繊度は、５８．８〜４１７deci tex（２４〜１７０メートル番手）が好ましく、前記マルチフィラメント糸の繊度は２０〜２００deci texが好ましい。前記の範囲であれば、薄手編地から中厚地編地まで適用でき、衣料用として適度な厚みの編地となる。獣毛繊維は、ウール、カシミヤ、モヘヤ、キャメル等の毛繊維である。ウールはとくに有用であるが、カシミヤやモヘヤを混合したウールは軽くて色つやもよく、高級素材となる。獣毛繊維の繊維長は２０〜２００ｍｍが好ましく、さらに好ましくは３０〜１８０ｍｍである。
【００１８】
前記精紡交撚糸の使用するマルチフィラメント繊維は、ポリエステル繊維、ナイロン繊維、セルロースアセテート繊維、キュプラ繊維、シルク繊維などが使用できる。この中でもポリエチレンテレフタレートのマルチフィラメント繊維は強度が高く、プリーツ性もあり、最も汎用的な素材である。マルチフィラメント繊維のトータル繊度は１０〜３００deci texが好ましく、より好ましくは２０〜２００deci texである。マルチフィラメント繊維を構成する繊維の単糸繊度は０．１〜４deci texが好ましく、より好ましくは０．２〜３deci texである。マルチフィラメント繊維の構成本数は、３〜２００本程度が好ましく、より好ましくは５〜１００本程度である。ウールとポリエチレンテレフタレートマルチフィラメント繊維とを組み合わせると汎用的な織物や編み物に好適である。ウールとシルクマルチフィラメント繊維とを組み合わせると光沢のある高級素材が得られる。
【００１９】
前記精紡交撚糸は、撚り係数とも関係するが、マルチフィラメント繊維の巻き付けピッチは、0.5〜5.0ｍｍが好ましく、さらに好ましくは0.6〜4.0ｍｍであり、0.7〜3.0ｍｍがとくに好ましい。マルチフィラメント繊維の巻き付けピッチが前記の範囲であれば、獣毛繊維を周囲から巻き付け一体化し、ウォッシャブル性を向上できる。また、獣毛繊維の周囲にマルチフィラメント繊維が螺旋状に巻きついていると、長さ方向に引っ張るとマルチフィラメント繊維がコイルのように伸びるため、精紡交撚糸に好ましい伸びを与える。とくに獣毛繊維がウールの場合、繊維長は55〜100ｍｍであるので、マルチフィラメント繊維の巻き付けピッチが前記範囲であると、１本の単繊維当たり相当数マルチフィラメントが巻き付けられていることになり、獣毛繊維とマルチフィラメント繊維との一体化にとって好ましい状態となる。
【００２０】
本発明において精紡交撚糸に換えて、通常のリング紡績糸を使用することもできる。リング紡績糸を使用する場合は、撚り係数Ｋが６０〜２００の単糸であるのが好ましく、さらに好ましくは６５〜１８０、さらに好ましくは７０〜１５０である。撚り係数Ｋは前記式（１）のとおりである。
【００２１】
本発明の編地は、コース密度２０〜７０個/インチが好ましく、さらに好ましくは３０〜    ５０個/インチである。ウェール密度は３０〜１００個/インチが好ましく、さらに好ましくは４０〜８０個/インチである。この範囲であれば衣料用として適度な風合いの編地となる。目付(単位面積当たりの重量)は８０〜２２０ｇ/ｍ2が好ましい。目付８０〜１６０ｇ/ｍ2は薄手のビジネスシャツ、Ｔシャツ、スポーツシャツ、インナー（肌着）等として好ましく、目付１６０〜２２０ｇ/ｍ2は中厚地のビジネスシャツ、長袖シャツ、スポーツシャツ、インナー（肌着）等として好ましい。
【００２２】
本発明の編地は、よこ編でもよいしたて編でもよい。編組織もどのような組織であってもよい。よこ編の場合、平編、ゴム編、パール編、両面編、これらの基本組織の変化編であってもよい。編み機もよこ編機、丸編機（以上よこ編）、トリコット編、ハーフ編、パワーネット編、ラッセル編、多軸挿入編（以上たて編）などを使用できる。また染色は、綿（わた）、糸、編物等いかなる段階で行ってもよく、染色方法は常法を採用できる。
【００２３】
セルロース繊維を含む紡績糸を使用する場合は、セルロース繊維１００％紡績糸、又はセルロース繊維とポリエステル短繊維との混紡糸を使用してもよい。この場合は、獣毛繊維を含む紡績糸とセルロース繊維を含む紡績糸とポリエステルマルチフィラメントを含む糸の３種類の糸を使用した交編編地となる。この場合の好ましい混合割合は、ポリエステル４０〜７５重量％、獣毛繊維３〜１５重量％、残余をセルロース繊維とする。
【００２４】
獣毛繊維は吸湿発熱加工するのが好ましい。吸湿発熱加工は、獣毛繊維中のジサルファイド（−Ｓ−Ｓ−）結合の少なくとも一部を還元剤溶液中で還元切断してメルカプト基（−ＳＨ）を生成させ、前記メルカプト基に不可逆性ブロック基、例えばグリセロールポリグリシジルエーテル（親水性基含有多官能エポキシ化合物）を化学結合させる。
【００２５】
また、獣毛繊維は抗菌・防臭加工されていてもよい。抗菌・防臭加工は、例えばパラジウム粒子をバインダーで獣毛繊維に固着させる。別の方法としては、キトサンをバインダーにより獣毛繊維に固着させてもよい。
【００２６】
本発明の編地に使用するマルチフィラメント糸は、ポリエステル繊維、ナイロン繊維、セルロースアセテート繊維、キュプラ繊維、絹繊維などが使用できる。この中でもポリエチレンテレフタレートのマルチフィラメント繊維は強度が高く、プリーツ性もあり、最も汎用的な素材である。マルチフィラメント繊維のトータル繊度は１０〜３００deci texが好ましく、より好ましくは２０〜２００deci texである。マルチフィラメント繊維を構成する繊維の単糸繊度は０．１〜４deci texが好ましく、より好ましくは０．２〜３deci texである。マルチフィラメント繊維の構成本数は、３〜２００本程度が好ましく、より好ましくは５〜１００本程度である。マルチフィラメント繊維は生糸(なまいと)、加工糸のどちらでも使用できる。
【００２７】
次に図面を用いて説明する。以下の図面において、同一符号は同一物品を示す。図１Ａは本発明の一実施例の精紡交撚糸の断面図であり、図１Ｂは同紡績糸の側面図である。図１Ａのようにマルチフィラメント繊維２２は獣毛繊維２１に取り込まれ、精紡交撚糸２０の内部に包含され、かつ周辺部にまとまって偏在している。すなわち、偏心している。また側面から見たとき、図１Ｂのようにマルチフィラメント繊維２２は獣毛繊維２１に取り込まれ、精紡交撚糸２０の撚り方向に沿って螺旋状に撚回されている。マルチフィラメント繊維２２は獣毛繊維２１に取り込まれた構造によって、マルチフィラメント繊維２２は埋め込まれて露出度が低くなり、獣毛繊維２１の特性をより多く引き出せることから、シャリ感を抑え、ふっくらとした柔らかい風合いのものとなる。加えて、獣毛繊維は周囲からマルチフィラメント繊維によって巻き付けられ毛羽部伏せされている。すなわち縛り付けられている。このことから毛羽は少なく、ピリングの発生も少なく、ウォッシャブル性を発揮する。
【００２８】
図１Ａに示すように、精紡交撚糸２０は断面から見た外観がほぼ円形であることが好ましい。また図１Ｂに示すように、側面から見た外観がほぼ直線状態であるのが好ましい。このような外観であると、前記と同様にマルチフィラメント繊維２２は埋め込まれて露出度は低くなり、獣毛繊維２１の特性をより多く引き出せることから、シャリ感を抑え、ふっくらとした柔らかい風合いのものとなる。
【００２９】
図２は精紡交撚糸２０を得るための一実施例のリング精紡機の要部を示す斜視図である。積極回転駆動するフロントボトムメインシャフト３にはフロントボトムローラ４を錘ごとに設ける。フロントボトムローラ４の上にはフロントトップローラ５をのせる。フロントトップローラ５はゴムコットで被覆され、荷重を掛けた共通のアーバー６にそれぞれ独立に転動可能に外嵌する。粗糸ボビン１から引き出した獣毛繊維束１５は、ガイドバーからトランペットフィーダー７を介してバックローラ８に供給する。バックローラ８から送出されてドラフトエプロン９でドラフトされた獣毛繊維束１５は、フロントボトムローラ４とフロントトップローラ５にニップされて紡出される。
【００３０】
パーン２から引き出されたマルチフィラメント繊維１６は、糸ガイドを通過し、テンションフリーの状態でヤーンガイド１４を通し、フロントトップローラ５の上流側に供給し、フロントボトムローラ４とフロントトップローラ５のニップ線上で獣毛繊維束と重ね合わせ、次いで実撚りが加えられる。実撚りは、糸をスネルワイヤ１０とアンチノードリング１１を通過させ、トラベラ１２を介して錘上の糸管１３に巻き取ることにより加えられる。得られた精紡交撚糸２０は糸管１３に巻き取られる。
【００３１】
図３は獣毛繊維束１５とマルチフィラメント繊維１６を合撚する際に、フロントトップローラ５の上方から見た説明図である。フロントボトムローラとフロントトップローラ５のニップ線１７上において、獣毛繊維束１５とマルチフィラメント繊維１６を合体させ、ニップ線１７を通過した後に撚りを加えて精紡交撚糸２０とする。
【００３２】
以上説明のとおり、本発明で好ましく用いる精紡交撚糸を得る方法には、下記の２点の特徴がある。
（１）リング精紡機のドラフトゾーンに獣毛繊維束を供給し、リング紡績機のフロントローラの上流側にマルチフィラメント繊維をテンションフリーの状態で供給する。
（２）フロントローラのニップ線上でドラフトされた前記獣毛繊維束にマルチフィラメント繊維を重ね合わせ、次いで実撚りを加える。
前記において、マルチフィラメント繊維のテンションフリーの状態は、ワッシャテンサなどを使用せず、摩擦をできるだけ少なくして単に糸ガイドを通過させることを意味する。具体的な張力で示すと、テンション値は０〜１５ｇであり、さらに好ましくは０〜１０ｇであり、とくに好ましくは０〜６．５ｇの範囲である。
【００３３】
図４は本発明の一実施例の編地の模式的平面図であり、よこ編地のゴム編組織を示す。編地を構成する糸を白抜きの糸とドットの糸で示しているのは編み物組織をわかりやすく示すためのものであり、２種類の糸を交互に使っていることを示すのではない。具体的には、マルチフィラメント糸、又はマルチフィラメント糸とコットン紡績糸２〜３０本、好ましくは３〜２５本、さらに好ましくは４〜２０本に対して、獣毛繊維を含む紡績糸を１本の割合で交編する。図４に示す編地において、よこ方向に並んだループの列をコース(course)といい、たて方向に並んだループの列をウェール(wale)という。本発明においては、コース密度２０〜７０個/インチが好ましく、さらに好ましくは３０〜５０個/インチである。ウェール密度は３０〜１００個/インチが好ましく、さらに好ましくは３０〜    ８０個/インチである。
【実施例】
【００３４】
以下、実施例を用いてさらに具体的に説明する。本発明の実施例、比較例における測定方法は次のとおりとした。
（１）抗ピル性
ＪＩＳ  Ｌ  １０７６Ａ法に従って測定した。
（２）ウォッシャブル性
JIS L0217(105法)における家庭洗濯試験に従って、１５回の洗濯後の寸法変化、経方向及び緯方向ともに±２％以内、かつ外観４−５級以上を合格とした。
（３）スナッグ
JIS L1058A法にしたがって測定した。
【００３５】
（実施例１）
獣毛繊維を含む紡績糸としてメリノ種ウール紡績糸（ただし、平均直径２３μｍ以下のウール）、メートル番手７２番単糸(1/72,139deci tex)、撚り数７３０回／ｍ（Ｚ撚り）、撚り係数Ｋ８６.１を使用した。マルチフィラメント糸として(1)ポリエチレンテレフタレート(PET) マルチフィラメント糸(トータル繊度84deci tex,36本)、(2)PET マルチフィラメント糸(トータル繊度84deci tex,48本)、(3)PET マルチフィラメント糸(トータル繊度110deci tex,48本)を使用した。PETはいずれも仮撚加工糸を使用した。
【００３６】
３６ゲージのヨコ編機を用いて図４に示すゴム編みに編成した。ポリエステルフィラメント糸２７本に対してウール紡績糸単糸を１本の割合で交編した。混率は、ウール５．０重量％、ポリエステル９５．０重量％であった。編地のウェール数７７個／インチ、コース数５２個／インチ、目付は１５５ｇ／ｍ2であった。糸使いと構成比を表１に示す。
【００３７】
【表１】
2014196572.tif 000003
【００３８】
得られた編地をニットシャツに仕立てた。このニットシャツは暖かみがあり柔らかい風合いで、秋〜春にかけてのスリーシーズン着用ができ、軽量で活動しやすく、丈夫で長持ちし、家庭洗濯試験合格であり、イージーケアもでき、着心地もよかった。
【００３９】
（実施例２）
獣毛繊維を含む紡績糸としてメリノ種ウール紡績糸（ただし、平均直径２３μｍ以下のウール）、メートル番手７２番単糸(1/72,139deci tex) 、撚り数７３０回／ｍ（Ｚ撚り）、撚り係数Ｋ８６.１を使用した。マルチフィラメント糸として(1)ポリエチレンテレフタレート(PET) マルチフィラメント糸(トータル繊度84deci tex,36本)、(2)PET マルチフィラメント糸(トータル繊度110deci tex,48本)を使用したPETはいずれも仮撚加工糸を使用した。さらに、コットン紡績糸としてメートル番手６０番単糸(1/60,167deci tex) 、撚り数７７０回／ｍ（Ｚ撚り）、撚り係数Ｋ９９．４を使用した。
【００４０】
３６ゲージのヨコ編機を用いて図４に示すゴム編みに編成した。ポリエステルフィラメント糸＋コットン紡績糸２５本に対してウール紡績糸単糸を１本の割合で交編した。混率は、ウール４．８重量％、ポリエステル７１．４重量％、コットン２３．９重量％であった。編地のウェール数７９個／インチ、コース数５３個／インチ、目付は１５８ｇ／ｍ2であった。糸使いと構成比を表２に示す。
【００４１】
【表２】
2014196572.tif 000004
【００４２】
得られた編地をニットシャツに仕立てた。このニットシャツは暖かみがあり柔らかい風合いで、秋〜春にかけてのスリーシーズン着用ができ、軽量で活動しやすく、丈夫で長持ちし、家庭洗濯試験合格であり、イージーケアもでき、着心地もよかった。実施例１品に比べて吸湿性と吸水性が高かった。
【００４３】
（実施例３）
獣毛繊維を含む紡績糸としてメリノ種ウール紡績糸（ただし、平均直径２３μｍ以下のウール）、メートル番手７２番単糸(1/72,139deci tex) 、撚り数７３０回／ｍ（Ｚ撚り）、撚り係数Ｋ８６.１を使用した。マルチフィラメント糸として(1)ポリエチレンテレフタレート(PET) マルチフィラメント糸(トータル繊度150deci tex,75本)を使用した。PETはいずれも仮撚加工糸とした。さらに、コットン紡績糸としてメートル番手４０番単糸(1/40,250deci tex) 、撚り数７００回／ｍ（Ｚ撚り）、撚り係数Ｋ１１０．７を使用した。
【００４４】
２８ゲージのヨコ編機を用いて図４に示すゴム編みに編成した。ポリエステルフィラメント糸＋コットン紡績糸５本に対してウール紡績糸単糸を１本の割合で交編した。混率は、ウール１２．９重量％、ポリエステル４６．２重量％、コットン４０．９重量％であった。編地のウェール数５０個／インチ、コース数３７個／インチ、目付は１８７ｇ／ｍ2であった。糸使いと構成比を表３に示す。
【００４５】
【表３】
2014196572.tif 000005
【００４６】
得られた編地をニットシャツに仕立てた。このニットシャツは暖かみがあり柔らかい風合いで、秋〜春にかけてのスリーシーズン着用ができ、軽量で活動しやすく、丈夫で長持ちし、家庭洗濯試験合格であり、イージーケアもでき、着心地もよかった。実施例１品に比べて吸湿性と吸水性が高かった。実施例２品に比べるとさらに保温性は高かった。
【００４７】
（実施例４）
（１）精紡交撚糸の製造
図２〜３に示す方法によって精紡交撚糸を製造した。獣毛繊維束１５としてメリノ種ウール（ただし、直径２３μｍ以下のウール）の粗糸１１８０deci texを供給し、精紡機のドラフトゾーンで１４倍にドラフトした。マルチフィラメント繊維１６はポリエチレンテレフタレート(PET)マルチフィラメント繊維（トータル繊度：１６deci tex,フィラメント数：８本）をテンションフリー（０〜６．５ｇ）の状態でフロントローラの上流側に供給した。そしてフロントローラのニップ線上でドラフトされたウール繊維束にPETマルチフィラメント繊維を重ね合わせ、次いで実撚りを加えて精紡交撚糸を製造した。得られた精紡交撚糸は、１００メートル番手単糸（1/100と表示、100  deci tex）、撚り数1000回／ｍ（Ｚ撚り、マルチフィラメントの巻き付けピッチ:1.00mm）、撚り係数Ｋは１００であった。また、得られた精紡交撚糸の割合は、ウール８２重量％、PETマルチフィラメント繊維１８重量％であった。この糸を顕微鏡で観察したところ、図１Ａ−Ｂに示すとおりであった。
【００４８】
（２）編み物製造
この精紡交撚糸とマルチフィラメント糸として(1)ポリエチレンテレフタレート(PET) マルチフィラメント糸(トータル繊度84deci tex,36本)、(2)PET マルチフィラメント糸(トータル繊度84deci tex,48本)、(3)PET マルチフィラメント糸(トータル繊度110deci tex,48本)を使用してニット編み物を作成した。３６ゲージのヨコ編機を用いて図４に示すゴム編みに編成した。ポリエステルフィラメント糸  ２７本に対して精紡交撚糸を１本の割合で交編した。混率は、ウール４重量％、ポリエステル９６重量％であった。編地のウェール数５１個／インチ、コース数７６個／インチ、目付は１５２ｇ／ｍ2であった。糸使いと構成比を表４に示す。
【００４９】
【表４】
2014196572.tif 000006
【００５０】
得られた編地をニットシャツに仕立てた。このニットシャツは暖かみがあり柔らかい風合いで、秋〜春にかけてのスリーシーズン着用ができ、軽量で活動しやすく、丈夫で長持ちし、家庭洗濯試験合格であり、イージーケアもでき、着心地もよかった。
【００５１】
実施例１〜５の編地について抗ピル性、ウォッシャブル性、スナッグを測定した。この結果を表５にまとめて示す。
【００５２】
【表５】
2014196572.tif 000007
【００５３】
表５から次のことがわかる。
（１）抗ピル性
実施例１〜５の編地の抗ピル性はいずれも４級以上であり、抗ピル性は良好であった。抗ピル性の最高は５級であり、４級以上であれば実用的には問題のないレベルである。
（２）ウォッシャブル性、
実施例１〜５の編地はJIS L0217(105法)における家庭洗濯試験（１５回）の後の寸法変化、経方向及び緯方向ともに±２％以内であり、かつ外観４−５級以上であり合格であった。
（３）スナッグ
スナッグも４−５級以上であり、実用的には問題のないレベルであった。
【産業上の利用可能性】
【００５４】
本発明の編地は、ハリ、コシがあり、保温性が高く、着用感に優れ、ウォッシャブル性を有し家庭洗濯が可能であり、強度、耐久性、寸法安定性などに優れ、ニットシャツ、肌着、作業着、スポーツ用衣類などに好適である。
【符号の説明】
【００５５】
１  粗糸ボビン
２  パーン
３  フロントボトムメインシャフト
４  フロントボトムローラ
５  フロントトップローラ
６  アーバー
７  トランペットフィーダー
８  バックローラ
９  ドラフトエプロン
１０  スネルワイヤ
１１  アンチノードリング
１２  トラベラ
１３  糸管
１４  ヤーンガイド
１５  獣毛繊維束
１６，２２  マルチフィラメント繊維
１７  ニップ線
２０  精紡交撚糸
２１  獣毛繊維
【図１】
2014196572.tif 000008
【図２】
2014196572.tif 000009
【図３】
2014196572.tif 000010
【図４】
2014196572.tif 000011